ВОДНАЯ ДИСПЕРСИЯ ПОЛИУРЕТАН-ПОЛИМОЧЕВИНА И КРАСКА НА ВОДНОЙ ОСНОВЕ, СОДЕРЖАЩАЯ УКАЗАННУЮ ДИСПЕРСИЮ

1. Водная дисперсия полиуретан-полимочевина (PD), которая имеет частицы полиуретан-полимочевины, присутствующие в дисперсии, имеющие средний размер частиц 40-2000 нм, и имеющая гель-фракцию, по меньшей мере, 50%, при этом частицы полиуретан-полимочевины, включают, в каждом случае в прореагировавшей форме,
(Z.1.1) по меньшей мере, один полиуретановый преполимер, включающий изоцианатные группы и, включающий анионные группы и/или группы, которые могут быть преобразованы в анионные группы, и
(Z.1.2) по меньшей мере, один полиамин, включающий две первичных аминогруппы и одну или две вторичные аминогруппы,
и дисперсия (PD), включающая в объеме, по меньшей мере, 90 мас. % частиц полиуретан-полимочевины и воды.
2. Водная дисперсия полиуретан-полимочевина по п. 1, где преполимер (Z.1.1) содержит карбоксильные кислотные группы.
3. Водная дисперсия полиуретан-полимочевина по п. 1 или 2, где полиамин (Z.1.2) состоит из одной или двух вторичных аминогрупп, двух первичных аминогрупп, а также алифатически насыщенных углеводородных групп.
4. Водная дисперсия полиуретан-полимочевина по п. 1 или 2, где, по меньшей мере, один полиамин (Z.1.2) выбран из группы, включающей диэтилентриамин, 3-(2-аминоэтил)аминопропиламин, дипропилентриамин, N1-(2-(4-(2_аминоэтил)пиперазин-1-ил)этил)этан-1,2-диамин, триэтилентетрамин, и N,N'-бис(3-аминопропил)этилендиамин.
5. Водная дисперсия полиуретан-полимочевина по пп. 1-4, где преполимер (Z.1.1) содержит, по меньшей мере, один сложный полиэфир диола, полученный применением диолов и двуосновных карбоновых кислот, по меньшей мере, 50 мас. %, предпочтительно 55-75 мас. %, двухосновных карбоновых кислот, применяемых в получении сложных полиэфиров диолов, являются димерами жирных кислот.
6. Водная дисперсия полиуретан-полимочевина по пп. 1-5, где частицы полиуретан-полимочевины, присутствующие в дисперсии имеют средний размер частиц от 110 до 500 нм и гель-фракцию, по меньшей мере, 80%.
7. Водная дисперсия полиуретан-полимочевина по пп. 1-6, которая содержит 25-55 мас. % полимера полиуретан-полимочевина и 45-75 мас. % воды, при этом общая фракция полимера полиуретан-полимочевина и воды составляет, по меньшей мере, 95 мас. %.
8. Пигментированный водный грунтовочный материал, включающий дисперсию по любому из пп. 1-7.
9. Пигментированный водный грунтовочный материал по п. 8, который имеет содержание твердых частиц от 30 до 50%.
10. Пигментированный водный грунтовочный материал по п. 9, который имеет вязкость 40-150 мПа⋅с при 23°C под сдвигающей нагрузкой 1000 1/с.
11. Пигментированный водный грунтовочный материал по пп. 8-10, где сумма процентного содержания твердых частиц грунтовочного материала и фракции воды в грунтовочном материале составляет, по меньшей мере, 70 мас. %.
12. Пигментированный водный грунтовочный материал по пп. 8-11, который дополнительно содержит меламиновую смолу, а также, по меньшей мере, один гидрокси-функциональный полимер, который отличается от полимера, присутствующего в дисперсии (PD).
13. Способ получения многослойной красочной системы, в которой:
(1) водный грунтовочный материал наносят на подложку,
(2) полимерная пленка формируется из покрывающего материала, нанесенного на стадии (1),
(3) материал покровного лака наносят на полученную в результате пленку грунтовки, и потом
(4) пленку грунтовки отверждают вместе с пленкой покровного лака, где водный грунтовочный материал, применяемый на стадии (1) является грунтовочным материалом по любому из пп. 8-12.
14. Многослойная красочная система, полученная способом по п. 13.
15. Применение дисперсии по любому из пп. 1-7, чтобы улучшить оптические свойства, более особенно устойчивость относительно отверстий и пузырей, пленок грунтовки в многослойных красочных системах.